(57)【要約】【課題】合成樹脂製床材の剥離を手数を要さず容易に行えるようにし、かつ、剥離した合成樹脂製床材や床下地を損傷することなく、そのまま再利用できるようにしながら、１液性で作業性に優れる床用粘着剤を提供すること。【解決手段】イソシアネート基と反応する官能基を有しないゴム状ポリマー２０〜７０ｗｔ％と、イソシアネート基と反応することによる網目構造を形成しない粘着付与樹脂８０〜３０ｗｔ％とからなる組成物１００重量部に対して、イソシアネート系化合物を６〜３０重量部配合してなる床用粘着剤。【選択図】なし【特許請求の範囲】
【請求項１】
イソシアネート基と反応する官能基を有しないゴム状ポリマー２０〜７０ｗｔ％と、イソシアネート基と反応することによる網目構造を形成しない粘着付与樹脂８０〜３０ｗｔ％とからなる組成物１００重量部に対して、イソシアネート系化合物を６〜３０重量部配合してなることを特徴とする床用粘着剤。
【請求項２】
ゴム状ポリマーが、スチレンブタジエンスチレンブロック共重合体、スチレンブタジエンゴム、スチレンイソプレンスチレンブロック共重合体、スチレンエチレンブチレンスチレンブロック共重合体、イソプレンゴム及びブチルゴムの１種又は２種以上からなることを特徴とする請求項１記載の床用粘着剤。
【請求項３】
粘着付与樹脂が、石油樹脂、テルペン系炭化水素樹脂、クマロンインデン樹脂、ケトン樹脂及びイソシアネート基と反応する官能基の１分子当たりの平均官能基数が１．０以下のロジンエステル樹脂の１種又は２種以上からなることを特徴とする請求項１又は２記載の床用粘着剤。
【請求項４】
イソシアネート系化合物が、ジイソシアネート化合物、ジイソシアネート化合物のウレチジンジオン型二量化物、ビウレット型三量化物、イソシアヌレート型三量化物、ポリオールとのアダクト体、トリイソシアネート化合物及びポリメリックポリイソシアネート化合物の１種又は２種以上からなることを特徴とする請求項１、２又は３記載の床用粘着剤。
【発明の詳細な説明】
【技術分野】
【０００１】
本発明は、床用粘着剤に関し、特に、合成樹脂製床材の剥離を手数を要さず容易に行えるようにし、かつ、剥離した合成樹脂製床材や床下地を損傷することなく、そのまま再利用できるようにしながら、１液性で作業性に優れる床用粘着剤に関するものである。
【背景技術】
【０００２】
従来、合成樹脂製床材は、その上を歩行等することにより、合成樹脂製床材がずれたり、剥がれたり、膨れたりしないように、合成樹脂製床材を床下地に接着剤を用いて強固に貼着するようにしていた。
【０００３】
しかしながら、合成樹脂製床材を床下地に接着剤を用いて強固に貼着するようにすると、メンテナンス時における合成樹脂製床材の取り外しや合成樹脂製床材の交換の際に、合成樹脂製床材の剥離に手数を要するとともに、合成樹脂製床材や床下地を損傷し、そのまま再利用することが困難になるという問題があった。
【０００４】
このような問題点に対処するため、専ら室内で用いられる表面にカーペットを施した床においては、カーペットの床下地に用いて比較的緩やかに貼着する床用粘着剤が実用化されている（例えば、特許文献１参照）。
【特許文献１】特開２００２−１８８０７２号公報
【０００５】
しかしながら、従来の床用粘着剤は、イソシアネートと反応する官能基を有する化合物を主材とする成分と、イソシアネート系化合物とからなる２液硬化型組成物からなるため、両者を正確な比率で完全に混合する必要があるほか、一旦混合した粘着剤を短時間で使い切る必要があるなど、作業性等の点で問題があった。
【発明の開示】
【発明が解決しようとする課題】
【０００６】
本発明は、上記従来の床用粘着剤が有する問題点に鑑み、合成樹脂製床材の剥離を手数を要さず容易に行えるようにし、かつ、剥離した合成樹脂製床材や床下地を損傷することなく、そのまま再利用できるようにしながら、１液性で作業性に優れる床用粘着剤を提供することを目的とする。
【課題を解決するための手段】
【０００７】
上記目的を達成するため、本発明の床用粘着剤は、イソシアネート基と反応する官能基を有しないゴム状ポリマー２０〜７０ｗｔ％と、イソシアネート基と反応することによる網目構造を形成しない粘着付与樹脂８０〜３０ｗｔ％とからなる組成物１００重量部に対して、イソシアネート系化合物を６〜３０重量部配合してなることを特徴とする。
【０００８】
ゴム状ポリマーとしては、例えば、スチレンブタジエンスチレンブロック共重合体（ＳＢＳ）、スチレンブタジエンゴム（ＳＢＲ）、スチレンイソプレンスチレンブロック共重合体（ＳＩＳ）、スチレンエチレンブチレンスチレンブロック共重合体（ＳＥＢＳ）、イソプレンゴム（ＩＲ）及びブチルゴム（ＩＩＲ）等の１種又は２種以上を用いることができる。
【０００９】
また、粘着付与樹脂としては、例えば、石油樹脂、テルペン系炭化水素樹脂、クマロンインデン樹脂、ケトン樹脂及びイソシアネート基と反応する官能基の１分子当たりの平均官能基数が１．０以下のロジンエステル樹脂等の１種又は２種以上を用いることができる。
【００１０】
また、イソシアネート系化合物としては、例えば、ジイソシアネート化合物、ジイソシアネート化合物のウレチジンジオン型二量化物、ビウレット型三量化物、イソシアヌレート型三量化物、ポリオールとのアダクト体、トリイソシアネート化合物及びポリメリックポリイソシアネート化合物等の１種又は２種以上を用いることができる。
【発明の効果】
【００１１】
本発明の床用粘着剤は、イソシアネート基と反応する官能基を有しないゴム状ポリマー２０〜７０ｗｔ％と、イソシアネート基と反応することによる網目構造を形成しない粘着付与樹脂８０〜３０ｗｔ％とからなる組成物１００重量部に対して、イソシアネート系化合物を６〜３０重量部配合してなることから、合成樹脂製床材の剥離を手数を要さず容易に行えるようにし、かつ、剥離した合成樹脂製床材や床下地を損傷することなく、そのまま再利用できるようにしながら、１液性で作業性に優れるという特性を備えている。
そして、１液での粘度が長時間に亘って安定しており、初期粘着力が強く、シート状のの合成樹脂製床材の巻き癖などに対して剥離することがなく、また、イソシアネート系化合物を配合したことにより耐熱性及び耐可塑剤性が向上し、さらに、経時後の粘着強度が適度であるため合成樹脂製床材の張り替えなどを簡便に行うことができる。
【発明を実施するための最良の形態】
【００１２】
以下、本発明の床用粘着剤の実施の形態を説明する。
【実施例１】
【００１３】
この床用粘着剤は、合成樹脂製床材、例えば、塩化ビニル製床材を床下地と貼着するのに適した粘着剤であって、イソシアネート基と反応する官能基を有しないゴム状ポリマー２０〜７０ｗｔ％、より好ましくは、４０〜６０ｗｔ％と、イソシアネート基と反応することによる網目構造を形成しない粘着付与樹脂８０〜３０ｗｔ％、より好ましくは、６０〜４０ｗｔ％とからなる組成物１００重量部に対して、イソシアネート系化合物を６〜３０重量部、より好ましくは、８〜２０重量部配合してなるものである。
【００１４】
この場合において、ゴム状ポリマーとしては、例えば、スチレンブタジエンスチレンブロック共重合体（ＳＢＳ）、スチレンブタジエンゴム（ＳＢＲ）、スチレンイソプレンスチレンブロック共重合体（ＳＩＳ）、スチレンエチレンブチレンスチレンブロック共重合体（ＳＥＢＳ）、イソプレンゴム（ＩＲ）、ブチルゴム（ＩＩＲ）等の１種又は２種以上を使用することができる。その中でも、スチレンイソプレンスチレンブロック共重合体（ＳＩＳ）が特に好ましい。
【００１５】
また、粘着付与樹脂としては、例えば、石油樹脂、テルペン系炭化水素樹脂、クマロンインデン樹脂、ケトン樹脂及びイソシアネート基と反応する官能基の１分子当たりの平均官能基数が１．０以下のロジンエステル樹脂等の１種又は２種以上を使用することができる。
【００１６】
さらに、イソシアネート系化合物としては、ヘキサメチレンジイソシアネート、トリレンジイソシアネート（ＴＤＩ）、クルードＴＤＩ、キシリレンジイソシアネート、ナフタレンジイソシアネート、パラフェニレンジイソシアネート、２−クロロ−１，４−フェニルジイソシアネート、４，４’−ジフェニルメタンジイソシアネート（ＭＤＩ）、トリメチルヘキサメチレンジイソシアネート、イソホロンジイソシアネート等のジイソシアネート化合物、これらジイソシアネート化合物のウレチジンジオン型二量化物、同じくビウレット型三量化物、同じくイソシアヌレート型三量化物、同じく１，３−プロパンジオール、トリメチロールプロパン等のポリオールとのアダクト体、トリフェニルメタントリイソシアネート、トリス（イソシアナートフェニル）チオホスフェイト等のトリイソシアネート化合物及びクルードＭＤＩ（「ＰＡＰＩ」ダウ・日本ポリウレタン社製）のようなポリメリックポリイソシアネート化合物等の１種又は２種以上を使用することができる。
【００１７】
一方、上記の成分を溶解する溶剤としては、トルエン、ＭＥＫ、アセトン、ノルマルヘキサン、シクロヘキサン、メチルシクロヘキサン等の有機溶剤の１種又は２種以上を使用することができ、この溶剤によって、塗布するのに好適な粘度である１５００〜６０００ｍＰａ・ｓ／２０℃程度になるように調製し、１液で使用可能な粘着剤とする。
この場合、上記主原料のほかに、必要に応じて、無機充填剤、老化防止剤、光安定剤、可塑剤、顔料等を適宜配合することができる。
また、上記粘着剤は、ゴム状ポリマー、粘着付与樹脂、イソシアネート系化合物及び溶剤を容器に入れ、攪拌機で攪拌して完全に溶解したものを使用する。
【００１８】
表１に、本発明の床用粘着剤の実施例と比較例の組成及び評価を示す。
【００１９】
【表１】
2006176727.tif 000002
【００２０】
ここで、剥離強度のテスト条件は、９０°剥離で、速度は５０ｍｍ／分、また、試料の貼り合わせ条件は、５ｍｍ間隔のクシ目ゴテで粘着剤を１８０ｇ／ｍ２程度スレート板に塗布し、所定時間経過後に試料を載せて５ｋｇの荷重ローラを２往復させて圧着した。なお、試料には、タキロン（株）製ＰＶＣ床材２５ｍｍ幅を使用した。
【００２１】
評価の基準として、剥離強度は、２．５〜１０Ｎ／２５ｍｍ（○）が必要であり、好ましくは、４．０〜９．０Ｎ／２５ｍｍ（◎）、範囲外であれば不適である（×）。
粘着剤の粘度は、製造５日後と製造２０日後とで粘度に著しい変化がある場合は、１液タイプとして安定性が悪く使用が困難である。
【００２２】
表１からも明らかなように、各実施例の床用粘着剤は、種々の条件下で、床用粘着剤に求められる安定性及び剥離強度に関する諸特性を備えていることが確認できた。
【００２３】
一方、比較例１のように、イソシアネート系化合物のＰＡＰＩ１３５が少な過ぎる場合は、粘着剤に、塩化ビニル等の合成樹脂製床材の可塑剤の移行による影響が大きく、５０℃２０日後の剥離強度が弱い。
比較例２のように、イソシアネート系化合物のＰＡＰＩ１３５が多過ぎる場合は、２０℃２０日後の剥離強度が強過ぎて合成樹脂製床材の張り替えに手数を要する。
比較例３のようにイソシアネート系化合物のＰＡＰＩ１３５が配合されない場合は、２０℃貼り合わせ、２０℃２０日放置後５０℃剥離時の耐熱剥離強度が弱い。また、粘着剤に、塩化ビニル等の合成樹脂製床材の可塑剤の移行による影響が大きく、５０℃２０日後の剥離強度も弱い。
比較例４のように、イソシアネートと反応する官能基の１分子当たりの平均官能基数が１．０以上のロジンエステル樹脂を配合した場合、粘着剤の溶液粘度が大きく上昇して安定性が悪い。
比較例５のように、ゴム状ポリマーに対して粘着付与樹脂の割合が多過ぎる場合は、粘着剤に、塩化ビニル等の合成樹脂製床材の可塑剤の移行による影響が大きく、５０℃２０日後の剥離強度が弱い。
比較例６のように、ゴム状ポリマーに対して粘着付与樹脂の割合が少な過ぎる場合は、合成樹脂製床材に対する粘着強度が弱い。
【００２４】
かくして、本実施例の床用粘着剤は、イソシアネート基と反応する官能基を有しないゴム状ポリマー２０〜７０ｗｔ％と、イソシアネート基と反応することによる網目構造を形成しない粘着付与樹脂８０〜３０ｗｔ％とからなる組成物１００重量部に対して、イソシアネート系化合物を６〜３０重量部配合してなることから、合成樹脂製床材の剥離を手数を要さず容易に行えるようにし、かつ、剥離した合成樹脂製床材や床下地を損傷することなく、そのまま再利用できるようにしながら、１液性で作業性に優れるという特性を備えている。
そして、この床用粘着剤は、１液での粘度が長時間に亘って安定しており、初期粘着力が強く、シート状の合成樹脂製床材の巻き癖などに対して剥離することがなく、また、イソシアネート系化合物を配合したことにより耐熱性及び耐可塑剤性が向上し、さらに、経時後の粘着強度が適度であるため合成樹脂製シートの張り替え時などに手数を要することがないなど、床用粘着剤に求められる諸特性を備えている。
【００２５】
また、樹脂を、ゴム状ポリマー４０〜６０ｗｔ％と、粘着付与樹脂６０〜４０ｗｔ％とからなるようにしたり、組成物１００重量部に対して、イソシアネート系化合物を８〜２０重量部配合することにより、一層良好な剥離強度を得ることができる。
【００２６】
以上、本発明の床用粘着剤について、その実施例に基づいて説明したが、本発明は上記実施例に記載した組成等に限定されるものではなく、その趣旨を逸脱しない範囲において適宜その構成を変更することができる。
【産業上の利用可能性】
【００２７】
本発明の床用粘着剤は、１液での粘度が長時間に亘って安定しており、初期粘着力が強く、シート状の合成樹脂製床材の巻き癖などに対して剥離することがなく、また、優れた耐熱性及び耐可塑剤性と経時後の適度な粘着強度を有するという特性を有していることから、例えば、脱着可能な床用粘着剤の用途に好適に用いることができる。